(57)【要約】【課題】非塗工紙でありながら、白色度、白紙光沢度、不透明度が高く、印刷品位の優れた印刷用紙を提供することである。【解決手段】原料パルプとしてセミケミカルパルプ及びケミグランドパルプからなる群から選ばれた少なくとも１種のパルプを原紙中の全パルプ固形分１００質量部に対して５０質量部以上含有し、且つ填料として少なくともカルシウムアルミネートモノカーボネートを含有する原紙であり、該原紙をカレンダー装置によって平滑化処理してなることを特徴とする印刷用紙により達成される。【選択図】なし【特許請求の範囲】
【請求項１】
原料パルプとしてセミケミカルパルプ及びケミグランドパルプからなる群から選ばれた少なくとも１種のパルプを原紙中の全パルプ固形分１００質量部に対して５０質量部以上含有し、且つ填料として少なくともカルシウムアルミネートモノカーボネートを含有する原紙であり、該原紙をカレンダー装置によって平滑化処理してなることを特徴とする印刷用紙。
【発明の詳細な説明】
【技術分野】
【０００１】
本発明は、白色度、白紙光沢度、不透明度が高く、印刷品位の優れた非塗工紙の印刷用紙に関し、カレンダー装置によって平滑化処理してなる非塗工紙の印刷用紙に関する。
【背景技術】
【０００２】
近年、低コスト化の動きが顕著になっており、印刷用紙をグレードダウンする動きがある。具体的には低坪量化、上質紙から中質紙や下級紙への変更、塗工紙から非塗工紙への変更等が進んでいる。特にチラシ用途において、微塗工紙から非塗工紙へ変更する動きがある。非塗工紙とは、顔料を塗工していない印刷用紙を指し、日本製紙連合会「紙・板紙統計年報」の「紙・板紙の品種分類表」にある上級印刷紙、中級印刷紙、下級印刷紙等に分類されるものを指す。しかしながら、非塗工紙は微塗工紙に比べて優れた印刷品位は望めない。本発明でいう優れた印刷品位とは、印刷濃度が高く、インキの着肉ムラが良好な状態を示す。
【０００３】
非塗工紙の１種にスーパーカレンダー紙（ｓｕｐｅｒ  ｃａｌｅｎｄｅｒｅｄ  ｐａｐｅｒ、以下、ＳＣ紙という）と呼ばれるものがある。ＳＣ紙は、欧米ではチラシ用途としてオフセット印刷またはグラビア印刷等で使用されている。ＳＣ紙は、通常の新聞用紙、印刷用紙等の非塗工紙と微塗工紙との中間に位置し、非塗工紙でありながら微塗工紙並みに白紙光沢度に優れた印刷用紙を目指している。
【０００４】
ＳＣ紙は、白紙光沢度を高くするためにカレンダー装置による平滑化処理が施される。この際、紙が潰れ、不透明度の低下を避けることができない。ＳＣ紙では高い不透明度を得るために、原料パルプとして紙厚の厚くなりやすいグランドパルプやサーモメカニカルパルプ等の機械パルプが使用される。しかしながら、機械パルプを使用することで白色度の低下を避けることができない。また、紙が潰れにくいことから、白紙光沢度のさらなる向上は困難とされる。さらには、表面強度が低下し、印刷時に紙ムケが発生し、印刷品位が大きく損なわれる恐れがある。また、針葉樹晒クラフトパルプ、広葉樹晒クラフトパルプ等のクラフトパルプを使用することで高い白色度、白紙光沢度を得ることができるが、紙が潰れやすく、カレンダー装置による平滑化処理後、高い不透明度を得ることができない。
【０００５】
非塗工紙において、白色度、白紙光沢度、不透明度の向上を課題とした技術として軽質炭酸カルシウム及び軽質炭酸カルシウム−シリカ複合物を填料として配合する方法が提案されている（例えば、特許文献１参照）。紡錘凝集型軽質炭酸カルシウムまたは針状凝集型軽質炭酸カルシウムを填料として配合し、６ニップ以上のソフトニップカレンダーで処理する方法が提案されている（例えば、特許文献２参照）。２ニップ以上のホットソフトニップカレンダーで処理する前及び／または処理している間に金属ロール処理面の表面に水分を付与する方法が提案されている（例えば、特許文献３参照）。また、非塗工紙において、白色度、不透明度、印刷時のインキ発色性の向上を課題とした技術として平滑度、吸油度、坪量、機械パルプ含有量、灰分、ホワイトカーボン含有量等を規定し、澱粉系の表面処理剤を塗工した印刷用紙が提案されている（例えば、特許文献４参照）。しかしながら、これらの従来技術では、白色度、白紙光沢度、不透明度が良好であること及び非塗工紙でありながら微塗工紙に近い印刷品位を満足することとの両立が十分に達成されていない。
【０００６】
最近ではフリーペーパーやフリーマガジンと呼ばれる無料の情報誌や広告誌の発行部数が増えている。この動きに対して塗工紙では、白色度、白紙光沢度、不透明度、印刷品位の優れた印刷用紙は容易に得ることができるが、コストが高くなる。そのため、今後は非塗工紙でありながら、白色度、白紙光沢度、不透明度が高く、印刷品位の優れた印刷用紙に対する要望がある。
【先行技術文献】
【特許文献】
【０００７】
【特許文献１】特開２００８−２４８４５１号公報
【特許文献２】特開２００８−２７４５１７号公報
【特許文献３】特開２００８−２７４５１８号公報
【特許文献４】特開２０１０−２８５７２３号公報
【発明の概要】
【発明が解決しようとする課題】
【０００８】
本発明の目的は、非塗工紙でありながら、白色度、白紙光沢度、不透明度が高く、印刷品位の優れた印刷用紙を提供することである。
【課題を解決するための手段】
【０００９】
本発明者は、上記に鑑み鋭意研究した結果、原料パルプとしてセミケミカルパルプ及びケミグランドパルプからなる群から選ばれた少なくとも１種のパルプを原紙中の全パルプ固形分１００質量部に対して５０質量部以上含有し、且つ填料として少なくともカルシウムアルミネートモノカーボネートを含有する原紙であり、該原紙をカレンダー装置によって平滑化処理してなることを特徴とする印刷用紙を発明するに至った。
【発明の効果】
【００１０】
本発明によれば、非塗工紙でありながら、白色度、白紙光沢度、不透明度が高く、印刷品位の優れた印刷用紙を提供することができる。
【発明を実施するための形態】
【００１１】
以下、本発明の印刷用紙について、詳細に説明する。
【００１２】
本発明において、原紙は、原料パルプとしてセミケミカルパルプ及びケミグランドパルプからなる群から選ばれた少なくとも１種のパルプを原紙中の全パルプ固形分１００質量部に対して５０質量部以上含有し、且つ填料として少なくともカルシウムアルミネートモノカーボネート（以下、モノカーボネートという）を含有する。
【００１３】
本発明において、印刷用紙の白色度は、ＪＩＳ  Ｐ８１４８に準拠した方法で測定した値である。情報誌や広告誌等用途の非塗工紙として求められる白色度は７５％以上であればよく、白色度が７５％未満であると、白紙外観が低下するだけでなく、印刷物の見映えも低下し、好ましくない。
【００１４】
本発明において、印刷用紙の白紙光沢度は、ＪＩＳ  Ｐ８１４２に準拠した方法で測定した値である。情報誌や広告誌等用途の非塗工紙として求められる白紙光沢度は３５％以上であればよく、白紙光沢度が３５％未満であると、白紙外観が低下するだけでなく、印刷物の見映えも低下し、好ましくない。
【００１５】
本発明において、印刷用紙の不透明度は、ＪＩＳ  Ｐ８１４９に準拠した方法で測定した値である。情報誌や広告誌等用途の非塗工紙として求められる不透明度は８８％以上であればよく、不透明度が８８％未満であると、表面の印刷画像が裏面から透けて見え、印刷物の見映えが低下し、好ましくない。
【００１６】
＜パルプ＞
本発明において、原紙は、原料パルプとしてセミケミカルパルプ及びケミグランドパルプからなる群から選ばれた少なくとも１種のパルプを含有し、セミケミカルパルプ及びケミグランドパルプからなる群から選ばれた少なくとも１種のパルプを含有する紙料を抄造して得ることができる。セミケミカルパルプ及びケミグランドパルプからなる群から選ばれた少なくとも１種のパルプは、原紙中の全パルプ固形分１００質量部に対して５０質量部以上含有する。セミケミカルパルプ及びケミグランドパルプからなる群から選ばれた少なくとも１種のパルプの含有量が原紙中の全パルプ固形分１００質量部に対して５０質量部より少ない場合は、白色度、白紙光沢度、不透明度の高い印刷用紙を得ることができない。セミケミカルパルプ及びケミグランドパルプは、一般に機械パルプとクラフトパルプとの間の白色度、白紙光沢度、不透明度を示す。本発明において、原紙が、原料パルプとしてセミケミカルパルプ及びケミグランドパルプからなる群から選ばれた少なくとも１種のパルプを原紙中の全パルプ固形分１００質量部に対して５０質量部以上と後述のモノカーボネートとを含有することで、カレンダー装置の平滑化処理による不透明度の低下を抑えることができ、白色度、白紙光沢度及び印刷品位に優れた印刷用紙を得ることができる。
【００１７】
本発明において、セミケミカルパルプは、二つの工程、すなわち木材を最初に蒸解釜で化学的に柔らかくし、次いで機械的に精砕することによって製造されるパルプである。セミケミカルパルプはリグニン質を多く含んでおり、主に中質の紙に使用される。本発明におけるセミケミカルパルプとしては、例えば、中性亜硫酸塩セミケミカルパルプ、重亜硫酸塩セミケミカルパルプ、クラフトセミケミカルパルプ等である。
【００１８】
本発明において、ケミグランドパルプは、チップ、削りくず、鋸くず等の木材をリファイナーにかけ、繊維の分離を容易にするために少量の化学物質を前処理時または精砕時に加えられ製造されるパルプである。精砕時、木材は、異なる圧力や温度で時間間隔を変えて蒸気むしを行う場合がある。本発明におけるケミグランドパルプとしては、例えば、ケミサーモメカニカルパルプ、ケミリファイナーメカニカルパルプ等である。
【００１９】
本発明において、原紙は、セミケミカルパルプ及びケミグランドパルプ以外の原料パルプとして所望の効果を阻害しない範囲でクラフトパルプ、古紙パルプ、機械パルプ等の従来公知のパルプを含有することができる。例えば、クラフトパルプとしては、針葉樹晒クラフトパルプ、広葉樹晒クラフトパルプ等である。古紙パルプとしては、新聞古紙脱墨パルプ、上質古紙脱墨パルプ等の古紙脱墨パルプである。機械パルプとしては、ストーングランドパルプ、加圧ストーングランドパルプ、リファイナーグランドパルプ、サーモメカニカルパルプ等である。
【００２０】
＜填料＞
本発明において、原紙は、填料として少なくともモノカーボネートを含有し、モノカーボネートを含有する紙料を抄造して得ることができる。モノカーボネートは、３ＣａＯ・Ａｌ２Ｏ３・ＣａＣＯ３の組成を有する結晶性物質であり、水分子と水和した状態で普通は存在する。モノカーボネートは、層状構造を有し、カオリン等と同様の六角板状の一次粒子からなり、例えば、消石灰と水酸化アルミニウムから合成することができる。
【００２１】
モノカーボネートは、一次粒子の状態では六角板状であり、且つカオリンや炭酸カルシウムなど従来公知の填料に比べて真比重が小さい。真比重は、ＪＩＳ  Ｋ５１０１−１１−１（ピクノメータ法）に準拠した方法で測定した比重である。例えば、モノカーボネートは２．１０ｇ／ｃｃ、カオリンは２．６０ｇ／ｃｃ、炭酸カルシウムは２．７０ｇ／ｃｃであり、モノカーボネート自体が嵩高である。理由は定かではないが、填料として板状で真比重が小さいモノカーボネートと、原料パルプとしてセミケミカルパルプ及びケミグランドパルプからなる群から選ばれた少なくとも１種所定量のパルプとを原紙が含有することによって、カレンダー装置によって平滑化処理された場合であっても不透明度、白色度の低下が抑制でき、高い白紙光沢度が得られ、且つ印刷品位の優れる非塗工紙の印刷用紙を得ることができる。
【００２２】
本発明において、モノカーボネートの原紙中の含有量は特に制限されない。しかしながら、含有量が少な過ぎると本発明の効果が十分に得られない場合があり、含有量が多過ぎるとパルプ繊維同士の繊維間結合が阻害され、印刷用紙の表面強度が低下する場合がある。モノカーボネートの原紙中の含有量は、原紙中の全パルプ固形分１００質量部に対して２０〜４５質量部の範囲であることがより好ましい。また、本発明において、モノカーボネートの平均一次粒子径は特に制限されない。
【００２３】
本発明において、モノカーボネートは、従来公知の方法により合成することができる。例えば、「Ｊｏｕｒｎａｌ  ｏｆ  ｔｈｅ  Ｓｏｃｉｅｔｙ  ｏｆ  Ｉｎｏｒｇａｎｉｃ  Ｍａｔｅｒｉａｌｓ  Ｊａｐａｎ（無機マテリアル学会発行、Ｖｏｌ．４、Ｍａｙ（１９９７）、Ｐ１９６〜Ｐ２０４、板井・大門著）」に記載される炭酸カルシウムと酸化アルミニウムを乾式混合後１３５０℃で焼成して得られた無水カルシウムアルミネート３ＣａＯ・Ａｌ２Ｏ３を常温の水中で炭酸カルシウムと反応させる方法、特開２００８−３７６６４号公報に記載するが如く消石灰と水酸化アルミニウムと炭酸カルシウムを水の存在下で反応させ、モノカーボネートを製造する方法等を挙げることができる。また、モノカーボネートは、古手川産業社等から市販されており、本発明に用いることができる。
【００２４】
本発明において、原紙は、モノカーボネート以外に所望の効果を阻害しない範囲で、従来公知の抄紙用填料を含有することができる。例えば、炭酸カルシウム、炭酸マグネシウム、カオリン、デラミネーティッドカオリン、焼成カオリン、タルク、硫酸カルシウム、硫酸バリウム、酸化チタン、酸化亜鉛、硫化亜鉛、炭酸亜鉛、サチンホワイト、珪酸アルミニウム、ケイソウ土、珪酸カルシウム、合成非晶質シリカ、コロイダルシリカ、カチオン修飾したコロイダルシリカ、水酸化アルミニウム、アルミナ、アルミナ水和物、リトポン、ゼオライト、加水ハロサイト、水酸化マグネシウム等の無機顔料、スチレン系プラスチックピグメント、アクリル系プラスチックピグメント、ポリエチレン、尿素樹脂、メラミン樹脂等の有機顔料である。また、これら抄紙用填料を複数併用しても良い。原紙へ含有させる方法は、これら抄紙用填料を紙料に添加することによって達成することができる。
【００２５】
＜助剤＞
本発明において、原紙は、必要に応じて従来公知の抄紙用助剤を含有することができる。例えば、乾燥紙力増強剤として澱粉類、ポリアクリルアミド樹脂、ガラクトマンナン等、湿潤紙力増強剤としてポリアミドポリアミンエピクロルヒドリン樹脂等、サイズ剤としてアルキルケテンダイマー、アルケニルまたはアルキル琥珀酸無水物、脂肪酸金属塩、脂肪酸、エポキシ系高級脂肪酸アミド、ロジン誘導体等、定着剤として塩化アルミニウム、硫酸バンド等の水溶性アルミニウム塩等、ｐＨ調整剤として水酸化ナトリウム、炭酸ナトリウム、硫酸、塩酸等、他に歩留まり向上剤、染料、蛍光増白剤等である。また、これら抄紙用助剤を複数併用しても良い。原紙へ含有させる方法は、これら抄紙用助剤を紙料に添加することによって達成することができる。
【００２６】
＜抄紙機＞
本発明において、原紙を抄造する抄紙機は特に制限されない。例えば、長網抄紙機、ツインワイヤー抄紙機、ハイブリッド抄紙機、円網抄紙機、ヤンキー抄紙機、各種のコンビネーション抄紙機等の製紙業界で従来公知の抄紙機を使用することができる。抄紙の速度は特に制限されない。原紙は、抄紙機上に各種サイズプレス装置、ロールコーター等を設けて、各種澱粉類、ポリビニルアルコール類、ポリアクリルアミド等の樹脂またはその他従来公知の表面サイズ剤等の表面処理剤を塗工されて構わない。表面処理剤には、必要に応じて消泡剤、増粘剤、防腐剤等の助剤を適宜添加することもできる。
【００２７】
＜平滑化処理＞
本発明において、原紙は、カレンダー装置によって平滑化処理される。カレンダー装置としては、例えば、チルドカレンダー、ソフトカレンダー、グロスカレンダー、高温ソフトカレンダー等の従来公知のカレンダー装置を使用することができる。また、これらを組み合わせて使用しても良い。要求される白紙光沢度に応じて、ニップ数やニップ圧、ロール温度、ロール材質、ロール硬度等を設定することができる。原料パルプとしてセミケミカルパルプ及びケミグランドパルプからなる群から選ばれる少なくとも１種のパルプと填料として少なくともモノカーボネートを含有する原紙をカレンダー装置にて平滑化処理して得られる印刷用紙は、高い白紙光沢度が得られ、不透明度や白色度の低下が抑えられ、且つ優れた印刷品位を得ることができる。
【実施例】
【００２８】
以下に、実施例及び比較例を挙げて本発明の効果を説明するが、本発明はこれらに限定されるものではない。ここで、モノカーボネートの平均一次粒子径は、レーザー回折法によって測定した体積基準の値で、Ｍｉｃｒｏｔｒａｃ３０００II（日機装社製）を用いて測定した。
【００２９】
（実施例１）
印刷用紙は、以下のような配合で調製した。
【００３０】
＜原紙＞
原料パルプとして濾水度３８０ｍｌＣＳＦのケミサーモメカニカルパルプ７０質量部、濾水度４００ｍｌＣＳＦの針葉樹晒クラフトパルプ３０質量部を配合し、原紙中の全パルプ固形分１００質量部に対して各材料を下記の質量部を配合して紙料を調成した。この紙料を長網抄造機にて抄造し、坪量５４．０ｇ／ｍ２の原紙を得た。
【００３１】
＜内添薬品配合＞
硫酸バンド                                                        １．０質量部
モノカーボネート（商品名：モノカーボネートＰ、平均一次粒子径５．２μｍ、古手川産業社製）                                                            ２０質量部
カチオン化澱粉（商品名：ネオタック４０Ｔ、日本食品化工社製）      ０．８質量部
サイズ剤（商品名：サイズパインＫ−９０３−２０、荒川化学工業社製）０．１質量部
歩留まり剤（商品名：ハイモロックＮＲ１１ＬＳ、ハイモ社製）      ０．０２質量部
【００３２】
＜印刷用紙＞
上記のようにして製造した原紙に対してドライヤーパートで表面処理剤として酸化澱粉（商品名：ＭＳ３８００、日本食品化工社製）を塗工量が片面当たり固形付着量で０．６０ｇ／ｍ２となるようにサイズプレス方式で表裏を塗工し、乾燥した。得られたサイズプレス後の原紙に対してオフラインでスーパーカレンダーによる平滑化処理を施し、坪量５５．２ｇ／ｍ２、水分６．０質量％の実施例１の印刷用紙を得た。
【００３３】
（実施例２）
実施例１において、濾水度３８０ｍｌＣＳＦのケミサーモメカニカルパルプ５０質量部に、濾水度４００ｍｌＣＳＦの針葉樹晒クラフトパルプ５０質量部に変更した以外は、全て実施例１と同様にして実施例２の印刷用紙を得た。
【００３４】
（実施例３）
実施例１において、濾水度３８０ｍｌＣＳＦのケミサーモメカニカルパルプ１００質量部に、濾水度４００ｍｌＣＳＦの針葉樹晒クラフトパルプ０質量部に変更した以外は、全て実施例１と同様にして実施例３の印刷用紙を得た。
【００３５】
（実施例４）
実施例１において、濾水度３８０ｍｌＣＳＦのケミサーモメカニカルパルプを濾水度３８０ｍｌＣＳＦの中性亜硫酸塩セミケミカルパルプに変更した以外は、全て実施例１と同様にして実施例４の印刷用紙を得た。
【００３６】
（実施例５）
実施例１において、モノカーボネート（平均一次粒子径５．２μｍ）２０質量部をモノカーボネート（平均一次粒子径５．２μｍ）１５質量部に変更した以外は、全て実施例１と同様にして実施例５の印刷用紙を得た。
【００３７】
（実施例６）
実施例１において、モノカーボネート（平均一次粒子径５．２μｍ）２０質量部をモノカーボネート（平均一次粒子径５．２μｍ）３０質量部に変更した以外は、全て実施例１と同様にして実施例６の印刷用紙を得た。
【００３８】
（実施例７）
実施例１において、モノカーボネート（平均一次粒子径５．２μｍ）２０質量部をモノカーボネート（平均一次粒子径５．２μｍ）４５質量部に変更した以外は、全て実施例１と同様にして実施例７の印刷用紙を得た。
【００３９】
（実施例８）
実施例１において、モノカーボネート（平均一次粒子径５．２μｍ）２０質量部をモノカーボネート（平均一次粒子径５．２μｍ）５０質量部に変更した以外は、全て実施例１と同様にして実施例８の印刷用紙を得た。
【００４０】
（実施例９）
実施例１において、濾水度３８０ｍｌＣＳＦのケミサーモメカニカルパルプ７０質量部を濾水度３８０ｍｌＣＳＦのケミサーモメカニカルパルプ３５質量部と濾水度３８０ｍｌＣＳＦの中性亜硫酸塩セミケミカルパルプ３５質量部とに変更した以外は、全て実施例１と同様にして実施例９の印刷用紙を得た。
【００４１】
（実施例１０）
実施例１において、濾水度４００ｍｌＣＳＦの針葉樹晒クラフトパルプを機械パルプの１種である濾水度３８０ｍｌＣＳＦのストーングランドパルプに変更した以外は、全て実施例１と同様にして実施例１０の印刷用紙を得た。
【００４２】
（実施例１１）
実施例１において、濾水度４００ｍｌＣＳＦの針葉樹晒クラフトパルプを濾水度２００ｍｌＣＳＦの古紙脱墨パルプに変更した以外は、全て実施例１と同様にして実施例１１の印刷用紙を得た。
【００４３】
（実施例１２）
実施例１において、濾水度４００ｍｌＣＳＦの針葉樹晒クラフトパルプを濾水度３８０ｍｌＣＳＦの広葉樹晒クラフトパルプに変更した以外は、全て実施例１と同様にして実施例１２の印刷用紙を得た。
【００４４】
（比較例１）
実施例１において、濾水度３８０ｍｌＣＳＦのケミサーモメカニカルパルプ４５質量部に、濾水度４００ｍｌＣＳＦの針葉樹晒クラフトパルプ３０質量部を濾水度３８０ｍｌＣＳＦのストーングランドパルプ５５質量部に変更した以外は、全て実施例１と同様にして比較例１の印刷用紙を得た。
【００４５】
（比較例２）
実施例１において、濾水度３８０ｍｌＣＳＦのケミサーモメカニカルパルプ４５質量部に、濾水度４００ｍｌＣＳＦの針葉樹晒クラフトパルプ５５質量部に変更した以外は、全て実施例１と同様にして比較例２の印刷用紙を得た。
【００４６】
（比較例３）
実施例１において、濾水度３８０ｍｌＣＳＦのケミサーモメカニカルパルプを濾水度３８０ｍｌＣＳＦのストーングランドパルプに変更した以外は、全て実施例１と同様にして比較例３の印刷用紙を得た。
【００４７】
（比較例４）
実施例１において、濾水度３８０ｍｌＣＳＦのケミサーモメカニカルパルプを濾水度２００ｍｌＣＳＦの古紙脱墨パルプに変更した以外は、全て実施例１と同様にして比較例４の印刷用紙を得た。
【００４８】
（比較例５）
実施例１において、濾水度３８０ｍｌＣＳＦのケミサーモメカニカルパルプを濾水度３８０ｍｌＣＳＦの広葉樹晒クラフトパルプに変更した以外は、全て実施例１と同様にして比較例５の印刷用紙を得た。
【００４９】
（比較例６）
実施例１において、モノカーボネート（平均一次粒子径５．２μｍ）を市販のカオリン（平均一次粒子径５．２μｍ）に変更した以外は、全て実施例１と同様にして比較例６の印刷用紙を得た。
【００５０】
（比較例７）
実施例１において、モノカーボネート（平均一次粒子径５．２μｍ）を市販の軽質炭酸カルシウム（平均一次粒子径５．２μｍ）に変更した以外は、全て実施例１と同様にして比較例７の印刷用紙を得た。
【００５１】
（比較例８）
実施例１において、得られたサイズプレス後の原紙に対してスーパーカレンダーによる平滑化処理を施さない以外は、全て実施例１と同様にして比較例８の印刷用紙を得た。
【００５２】
各実施例及び比較例における印刷用紙の物性評価及び印刷品位評価は以下の方法で行った。
【００５３】
＜物性評価＞
（白色度）
白色度は、ＪＩＳ  Ｐ８１４８に準拠し、ＳＰＥＣＴＲＯ  ＣＯＬＯＲＭＥＴＥＲ  ＭＯＤＥＬ  ＰＦ−１０（日本電色工業社製）を用いて測定した。評価基準を以下に示す。ただし、本発明においては、３点以上を発明の対象とした。
５点：白色度の値が８５％以上を示す。
４点：白色度の値が８０％以上８５％未満を示す。
３点：白色度の値が７５％以上８０％未満を示す。
２点：白色度の値が７０％以上７５％未満を示す。
１点：白色度の値が７０％未満を示す。
【００５４】
（白紙光沢度）
白紙光沢度は、ＪＩＳ  Ｐ８１４２に準拠し、デジタル光沢計ＧＭ−２６Ｄ型（村上色彩技術研究所社製）を用いて、角度７５°−７５°反射で測定した。評価基準を以下に示す。ただし、本発明においては、３点以上を発明の対象とした。
５点：白紙光沢度が４５％以上を示す。
４点：白紙光沢度が４０％以上４５％未満を示す。
３点：白紙光沢度が３５％以上４０％未満を示す。
２点：白紙光沢度が３０％以上３５％未満を示す。
１点：白紙光沢度が３０％未満を示す。
【００５５】
（不透明度）
不透明度は、ＪＩＳ  Ｐ８１４９に準拠し、ＳＰＥＣＴＲＯ  ＣＯＬＯＲＭＥＴＥＲ  ＭＯＤＥＬ  ＰＦ−１０（日本電色工業社製）を用いて測定した。評価基準を以下に示す。ただし、本発明においては、３点以上を発明の対象とした。
５点：不透明度の値が９２％以上を示す。
４点：不透明度の値が９０％以上９２％未満を示す。
３点：不透明度の値が８８％以上９０％未満を示す。
２点：不透明度の値が８６％以上８８％未満を示す。
１点：不透明度の値が８６％未満を示す。
【００５６】
＜印刷品位評価＞
（印刷濃度）
ＲＩ−１型印刷試験器（明製作所社製）を用いて、スペースカラーバリウスＧ紅Ｓ（大日本インキ社製）０．３ｃｃ、ドラム回転数は２５ｒｐｍで印刷を行い、一昼夜乾燥させた後、印刷部の印刷濃度（ＯＤ値）をＳｐｅｃｔｒｏＥｙｅ（ＧｒｅｔａｇＭａｃｂｅｔｈ社製）を使用して、１０点測定し、平均値を算出した。評価基準を以下に示す。ただし、本発明においては、○、△を発明の対象とした。
○：印刷濃度（ＯＤ値）が１．２０以上を示す。
△：印刷濃度（ＯＤ値）が１．００以上１．２０未満を示す。
×：印刷濃度（ＯＤ値）が１．００未満を示す。
【００５７】
（インキの着肉ムラ）
上記印刷濃度評価用印刷物の印刷面を目視判定し、インキの着肉ムラを評価した。評価基準を以下に示す。ただし、本発明においては、○、△を発明の対象とした。
○：着肉ムラがほとんど認められない。
△：着肉ムラが認められるが、実用上問題のない軽度である。
×：着肉ムラが認められ、実用上に問題がある。
【００５８】
（印刷用紙の表面強度）
ＲＩ−１型印刷試験器（明製作所社製）にてドライピックを下記の条件にて評価した。ＩＧＴ測定用インキ墨ＴＶ．２０（大日本インキ社製）１．０ｃｃ、ドラム回転数は６０ｒｐｍで紙面のムケ具合を評価した。評価基準を以下に示す。ただし、本発明においては、○、△を発明の対象とした。
○：紙面のムケが全くない。
△：若干の紙面のムケがあるが、問題なく使用することができる。
×：紙面のムケが多く生じ、使用するには問題が生じる。
【００５９】
実施例１〜１２及び比較例１〜８の評価結果を表１に示す。
【００６０】
【表１】
2013119680.tif 000002
【００６１】
表１の評価結果から明らかなように、原料パルプとしてセミケミカルパルプ及びケミグランドパルプからなる群から選ばれた少なくとも１種のパルプを原紙中の全パルプ固形分１００質量部に対して５０質量部以上含有し、且つ填料として少なくともカルシウムアルミネートモノカーボネートを含有する原紙をカレンダー装置によって平滑化処理してなる印刷用紙は、非塗工紙でありながら、白色度、白紙光沢度、不透明度が高く、印刷品位が優れることが分かる。原紙が本発明に相当しない比較例１〜７ではこのような効果を得ることができない。また、比較例８ではカレンダー処理をしていないため、白紙光沢度や印刷品位に劣る。また、実施例１、６及び７と実施例５及び８との対比から、カルシウムアルミネートモノカーボネートを原紙中の全パルプ固形分１００質量部に対して２０〜４５質量部の範囲で含有することが好ましいことが分かる。